"容器の外周に巻き付けて装着するロールシュリンクラベルであって、基材フィルム、前記基材フィルムの一端に形成されて前記基材フィルムと前記容器とを固定する、第1のホットメルト粘着剤からなる第1の粘着層、および、前記基材フィルムの他端に形成されて前記基材フィルム同士を固定する、第2のホットメルト粘着剤からなる第2の粘着層、からなり、前記第1の粘着層は、90°Cの1.5重量NaOH水溶液に分散または溶解可能であり、前記第2のホットメルト粘着剤は、降温時における110°Cの粘度が0.1Pas以上20Pas以下、昇温時における130°Cの粘度が100Pas以上10,000Pas以下である、ことを特徴とするロールシュリンクラベル。第2のホットメルト粘着剤は、熱可塑性エラストマー、軟化点が130°C以上165°C以下のポリプロピレンワックス、粘着付与剤および合成オイルを含む請求項1に記載のロールシュリンクラベル。第2のホットメルト粘着剤は、粘着剤の合計100重量中、軟化点が130°C以上165°C以下のポリプロピレンワックス15~35重量、熱可塑性エラストマー10~20重量、粘着付与剤25~40重量、および、合成オイル25~40重量を含む請求項2に記載のロールシュリンクラベル。基材フィルムが、MD方向一軸延伸フィルムであることを特徴とする請求項1ないし3いずれかに記載のロールシュリンクラベル。請求項1ないし4いずれかに記載のロールシュリンクラベルが、容器の外周に装着されてなるラベル付き容器。基材フィルムの一端に、前記基材フィルムと容器とを固定する、第1のホットメルト粘着剤からなる第1の粘着層を形成し、前記基材フィルムの他端に、前記基材フィルム同士を固定する、第2のホットメルト粘着剤からなる第2の粘着層を形成して、ロールシュリンクラベルを用意する工程I、工程Iで得られたラベルを、容器の外周に巻き付けて、第1の粘着層によりラベルと容器とを固定し、第2の粘着層によりラベル同士を固定する工程II、および、前記ラベルを加熱によりシュリンクさせる工程IIIを備える、ラベル付き容器の製造方法であって、前記第1の粘着層は、90°Cの1.5重量NaOH水溶液に分散または溶解可能であり、前記第2のホットメルト粘着剤は、降温時における110°Cの粘度が0.1Pas以上20Pas以下、昇温時130°Cの粘度が100Pas以上10,000Pas以下である、ことを特徴とする、ラベル付き容器の製造方法。本発明の目的は、ラベルを剥がした後、ラベルやホットメルト粘着剤のPETボトルへの再付着がないロールシュリンクラベル付き容器を提供することである。さらに、本発明の目的は、接着物を糊残りなく手剥がしすることができるとともに、熱アルカリ水溶液により基体から接着物を容易且つ糊残りなく剥がすことのできる、リサイクル適性に優れたロールシュリンクラベルを提供することである。PETボトルのリサイクルを行うために、PETボトルリサイクル推進協議会では、関係団体や各省庁とともに、PETボトルに関するさまざまな法整備、ガイドラインの策定を進めてきた。PETボトルのラベルについては、‘指定PETボトルの自主設計ガイドライン’を創り自主規制を行っている。この自主規制ではストレッチラベルやシュリンクラベルにするか、OPP延伸ポリプロピレンフィルム、PEポリエチレンフィルム、PETフィルムなどのフィルムまたは紙ラベルを用いて、かつ熱水剥離、熱アルカリ剥離いずれかの方法でラベルが剥離しなければならなくなった。PETボトルからのラベルの剥離方法は、PETボトルリサイクル推進協議会が出している‘指定PETボトルの自主規制ガイドライン’による。すなわち、熱アルカリ剥離試験は、ラベル、印刷等を施したボトルをカッティングして作ったペレットを90°Cの1.5NaOH水溶液中にペレット濃度10重量比で浸漬し、15分間ゆっくり撹拌する。次いで、フィルターで濾過しペレットの目視観察を行う。ラベルが剥離し、印刷インキ、接着剤等がボトルに残らない時は熱アルカリ剥離リサイクル適性ありと判断する。本発明は、PETボトルリサイクル推進協議会が出している‘指定PETボトルの自主設計ガイドライン’に適した清涼飲料水や調味料などのPETボトルの紙及びOPP胴巻きラベル用として好適な、ホットメルト粘着剤を使用したロールシュリンクラベルで、ラベル使用時冷却などを行う際水の中に入れてもラベルは剥離しないが、回収後ボトルをペレットにして熱アルカリ水溶液に漬けるとPETボトルから簡単にラベルは剥離し、再度PETボトルに付着せず、凸凹PETボトル異型ボトルにも使用できるロールシュリンクラベルを提供する。本発明は、シュリンクラベル基材に直接ホットメルト粘着剤を塗工しても基材がシュリンクせず、容器に巻き付けた後、シュリンクトンネルを通した際にはラベルが適切にシュリンクして容器外周に固定され、さらに接着面などにズレまたは剥がれが発生しないロールシュリンクラベルを提供する。また、本発明は、さらに、上記特性を有するロールシュリンクラベルを用いてなるラベル付き容器を提供する。本発明は以下の内容に関する。[1]容器の外周に巻き付けて装着するロールシュリンクラベルであって、基材フィルム、前記基材フィルムの一端に形成されて前記基材フィルムと前記容器とを固定する、第1のホットメルト粘着剤からなる第1の粘着層、および、前記基材フィルムの他端に形成されて前記基材フィルム同士を固定する、第2のホットメルト粘着剤からなる第2の粘着層、からなり、前記第1の粘着層は、90°Cの1.5重量NaOH水溶液に分散または溶解可能であり、前記第2のホットメルト粘着剤は、降温時における110°Cの粘度が0.1Pas以上20Pas以下、昇温時における130°Cの粘度が100Pas以上10,000Pas以下である、ことを特徴とするロールシュリンクラベル。[2]第2のホットメルト粘着剤は、熱可塑性エラストマー、軟化点が130°C以上165°C以下のポリプロピレンワックス、粘着付与剤および合成オイルを含む前記記載のロールシュリンクラベル。[3]第2のホットメルト粘着剤は、粘着剤の合計100重量中、軟化点が130°C以上165°C以下のポリプロピレンワックス15~35重量、熱可塑性エラストマー10~20重量、粘着付与剤25~40重量、および、合成オイル25~40重量を含む前記記載のロールシュリンクラベル。[4]基材フィルムが、MD方向一軸延伸フィルムであることを特徴とする前記記載のロールシュリンクラベル。[5]前記記載ロールシュリンクラベルが、容器の外周に装着されてなるラベル付き容器。[6]基材フィルムの一端に、前記基材フィルムと容器とを固定する、第1のホットメルト粘着剤からなる第1の粘着層を形成し、前記基材フィルムの他端に、前記基材フィルム同士を固定する、第2のホットメルト粘着剤からなる第2の粘着層を形成して、ロールシュリンクラベルを用意する工程I、工程Iで得られたラベルを、容器の外周に巻き付けて、第1の粘着層によりラベルと容器とを固定し、第2の粘着層によりラベル同士を固定する工程II、および、前記ラベルを加熱によりシュリンクさせる工程IIIを備える、ラベル付き容器の製造方法であって、前記第1の粘着層は、90°Cの1.5重量NaOH水溶液に分散または溶解可能であり、前記第2のホットメルト粘着剤は、降温時における110°Cの粘度が0.1Pas以上20Pas以下、昇温時130°Cの粘度が100Pas以上10,000Pas以下である、ことを特徴とする、ラベル付き容器の製造方法。本発明によると、ロールシュリンクラベルを剥がした後、容器に再付着することがない。また、本発明のロールシュリンクラベルは、凸凹のボトルに使用でき、容器を使用するに際してラベルは剥離することはないが、使用後、容器をリサイクルするにあたって、8mm角のペレットにして90°Cの1.5NaOH水溶液中にて15分間簡単に攪拌する事でPETボトルからラベルは剥離し、ラベルやホットメルト粘着剤のPETボトルへの再付着はない。さらに、本発明のロールシュリンクラベルは、PETボトルリサイクル推進協議会が出している‘指定PETボトルの自主規制ガイドライン’の熱アルカリ水によるラベルの剥離要件、および手剥がしにより糊残りなく剥離できるという要件を満たすことから、PETボトル用のラベルとして好ましく利用することができる。さらに、ロールシュリンクラベルをPETボトルから手剥がしした際にホットメルト粘着剤がPETボトルに残らない。以下、本発明のロールシュリンクラベルについて、更に詳細に説明する。まず、本発明のロールシュリンクラベルは、容器の外周に巻きつけて装着するロールシュリンクラベルであって、基材フィルムと、その面上に設けられた、アルカリ分散型である、第1のホットメルト粘着剤から形成される第1の粘着層および90°Cの1.5重量NaOH水溶液に分散及び溶解しない第2のホットメルト粘着剤からなる第2の粘着層、とからなることを特徴とする。上記のロールシュリンクラベルの基材フィルムとしては、例えば、延伸ポリエステル系フィルム、延伸ポリスチレン系フィルム、延伸ポリオレフィン系フィルム、ポリ乳酸系フィルム、発泡ポリオレフィン系フィルム、延伸ポリエステル-ポリスチレン共押出しフィルムまたは発泡ポリスチレン系フィルムが挙げられる。または不織布と前記フィルムとの積層フィルムであってもよい。なお、延伸フィルムは、一軸延伸であっても二軸延伸であってもよく、一軸延伸フィルムの場合は縦一軸延伸であっても横一軸延伸であってもよい。ただし、予めシュリンクラベルを筒状にして容器に装着し、次いで熱収縮処理を行うシュリンクラベルでは、横一軸延伸フィルムが好適であるのに対し、本願発明のロールシュリンクラベルは、シュリンクラベルとして使用する場合であっても、横一軸延伸フィルムに限定されるものでなく、横一軸延伸、縦一軸延伸、二軸延伸フィルムのいずれをも好適に使用することができる。本発明においては、基材フィルムとして、MDMachineDirection方向一軸延伸フィルムを用いることが好ましい。基材フィルムの、延伸方向に対する熱収縮率は、本発明のラベルがロールシュリンクラベルとしての効果を奏するに、5~85であることが好ましい。なお、本発明における熱収縮率とは、100°Cの温水による熱収縮率であって、延伸方向の熱収縮率が下記式に従うものとする。従って、縦一軸延伸フィルムの場合には、収縮方向は、フィルム流れ方向であるため、流れ方向に対する熱収縮率が5~85であり、横一軸延伸フィルムの場合はフィルム幅方向に収縮するため、フィルム幅方向に対する熱収縮率が5~85となる。なお、二軸延伸フィルムの場合には、いずれかの延伸方法に対して熱収縮率が上記範囲内であることが好ましい。熱収縮率=加熱前の寸法-加熱後の寸法/加熱前の寸法×100なお、基材フィルム層の厚みは、特に限定されないが、耐熱性、剛性、機械適性、外観等を損なわない範囲で適宜選択され、10~50μm程度が好ましい。ロールシュリンクラベルでは、ラベルの厚みが薄くても使用できるため、経済性を考慮すると、特に好ましくは10~30μmである。更に、上記の基材フィルムには、必要に応じて、滑剤、充填剤、熱安定剤、酸化防止剤、紫外線吸収剤、帯電防止剤、難燃剤、着色剤等の各種添加剤を添加してもよい。また、基材フィルム層の表面には、印刷性を向上させるため、コロナ放電処理、プラズマ処理、火炎処理、酸処理などの慣用の表面処理を施してもよい。なお、上記基材フィルムは、上記フィルムの単層に限定されず、2種類以上のフィルムの積層フィルムであってもよく、更に、これらのフィルムに酸化珪素、酸化アルミニウムもしくはアルミニウム等の蒸着膜を設けてもよい。積層フィルムの厚さとしては、10~300μm程度に形成されるものが好ましい。また、本発明に用いられる容器は、清涼飲料水、調味料、洗剤、シャンプー、食用油、化粧品、医薬品などに使用されているガラス瓶などのガラス容器やPETポリエチレンテレフタレートボトルなどのプラスチック容器や紙容器などが挙げられる。本発明のラベルはPETボトル容器に使用されることがボトルのリサイクルの観点から望ましいがその他のプラスチック容器ガラス容器紙用に使用することもできる。また、本発明における第1のホットメルト粘着剤は、90°Cの1.5重量NaOH水溶液に分散または溶解するものであれば、特に限定されない。具体的には、第1のホットメルト粘着剤は、PETボトル胴巻きラベル用ホットメルト粘着剤である。PETボトル胴巻きラベル用ホットメルト粘着剤は、東洋アドレ株製ラベルメルトBL-8603シリーズなどである。本発明における第2のホットメルト粘着剤は、降温時110°Cの粘度が0.1Pas以上20Pas以下であり、昇温時の130°Cの粘度が100Pas以上10,000Pas以下、好ましくは100Pas以上1,000Pas以下である。降温時110°Cの粘度が0.1Pas未満の場合塗工量が不安定になり、20Pasより高い場合ホットメルト粘着剤の塗工時に、スリットコーターでホットメルト粘着剤が擦れたり、糸曳きが発生する。昇温時130°Cの粘度が100Pas未満のホットメルト粘着剤を用いた場合、シュリンク温度でのホットメルト粘着剤の接着力が低くなり、シュリンク適性ラベルをPETボトルに貼りつけたシュリンク前の容器を90°Cに温調した湯浴に3秒間漬け、ラベルがずれたり、剥離するか評価はなく、接着面がずれたり、剥がれたりする。10,000Pasを超える場合、ホットメルト粘着剤のタックが低下し、ラベル同士の接着性が低下して剥がれ易くなる。ここに、上記降温時および昇温時の粘度は、具体的には、レオメーターによって測定されるものである。レオメーターにより、粘度の温度依存性が容易に測定可能である。より具体的には、本発明においては、動的粘度粘弾性測定装置Rheosol-G3000株式会社ユービーエム社製によった。さらに、本発明における第2の粘着剤の粘度挙動について、図面に基づいて説明する。図1は、第2の粘着剤のレオメーターにおける粘度挙動を示す模式図である。高温図1においては、130°C以上の状態から粘着剤を冷却していくと、1の経路を辿って、2つの変曲点A,Bを示して粘度は上昇する。次いで、低温図1においては、80°C以下の状態から加熱していくと、2の経路を辿って、すなわち、降温時とは異なった経路を辿って、2つの変曲点C,Dを示して粘度が低下する。このように、降温時と昇温時の粘度挙動が異なり、それらの差が大きいことが、本発明における第2のホットメルト粘着剤の特徴でもある。本発明における第2のホットメルト粘着剤は、熱可塑性エラストマー、粘着付与剤および合成オイルを含むことが好ましい。本発明における熱可塑性エラストマーとしてはスチレン系ポリマーが挙げられる。スチレン系熱可塑性エラストマーは一般的にポリスチレンブロックとゴム中間ブロックとを有し、ポリスチレン部分が物理的架橋ドメインを形成して橋掛け点となり、中間のゴムブロックは製品にゴム弾性を与える。中間のソフトセグメントにはポリブタジエンB、ポリイソプレンI及びポリオレフィンエラストマーエチレンプロピレン、EPがあり、ハードセグメントのポリスチレンSとの配列の様式によって、直鎖状リニアタイプ及び放射状ラジカルタイプとに分かれる。前記した好ましいスチレン系エラストマーの中でも、本発明では、スチレン/ブタジエンブロック共重合体S-B、ジブロック、S-B-S、トリブロック、スチレン/イソプレンブロック共重合体S-I,ジブロック,S-I-S、トリブロック、及びスチレン/ブタジエン-イソプレンブロック共重合体S-BI、ジブロック、S-B/I-B、トリブロックならびにこれらブロック共重合体の水添物、例えば、スチレン/ブタジエンスチレンブロック共重合体SBSの水添物、スチレン/イソプレンスチレンブロック共重合体の水添物S、また、カルボン酸変性した上記記載のスチレン系エラストマー、更には、スチレンブロックの中のスチレンのほかにスチレンとα―メチルスチレンなどの芳香族系ビニル化合物の共重合体も例示される。より好ましくは、熱安定性熱分解し難い観点から、スチレンーエチレンブチレンースチレンブロックポリマーSEBSである。本発明における熱可塑性エラストマーの溶融粘度熱可塑性エラストマー濃度25重量トルエン溶液の、25°CにおけるB型粘度計での測定粘度が1Pas以上10Pas以下であることが好ましい。熱可塑性エラストマーの溶融粘度が1Pas未満の場合、シュリンク温度でのホットメルト粘着剤の接着力が低くなり、シュリンク適性ラベルをPETボトルに貼りつけたシュリンク前の容器を90°Cに温調した湯浴に3秒間漬け、ラベルがずれたり、剥離するか評価はなく、接着面がずれたり、剥がれたりする。10Pasより高い場合、ホットメルト粘着剤の塗工時に、スリットコーターでホットメルト粘着剤が擦れたり、糸曳きが発生する。本発明における熱可塑性エラストマーは、ホットメルト粘着剤の凝集力を高くする為に用いられ、粘着剤の合計100重量中、10重量以上20重量以下であることが望ましい。10重量未満では凝集力が小さく、シュリンク温度でのホットメルト粘着剤の接着力が低くなり、シュリンク適性ラベルをPETボトルに貼りつけたシュリンク前の容器を90°Cに温調した湯浴に3秒間漬け、ラベルがずれたり、剥離するか評価はなく、接着面がずれたり、剥がれたりする。20重量より多いと、ホットメルト粘着剤の塗工時に、スリットコーターでホットメルト粘着剤が擦れたり、糸曳きが発生する。本発明に用いられる粘着付与剤としては、フェノール樹脂、変性フェノール樹脂、テルペンフェノール樹脂、キシレンフェノール樹脂、キシレン樹脂、シクロペンタジエン-フェノール樹脂、脂肪族系、脂環族系、芳香族系等の石油樹脂、水素添加された脂肪族系、脂環族系、芳香族系等の石油樹脂、フェノール-変性石油樹脂、ロジンエステル樹脂、酸変性ロジン樹脂、水素添加されたロジン樹脂、水素添加されたロジンエステル樹脂、低分子量ポリスチレン系樹脂、テルペン樹脂、水素添加されたテルペン樹脂などが挙げられる。粘着付与樹脂は、単独で用いられても、2種類以上が併用されてもよい。本発明に用いられる粘着付与剤は、シュリンクラベル同士またはシュリンクラベル及びシュリンクラベルの印刷面との接着性を向上させる為に用いられる。本発明に用いられる粘着付与剤は、第2のホットメルト粘着剤の合計100重量中、25重量以上40重量以下であることが望ましい。25重量未満では接着性が悪く、シュリンク適性ラベルをPETボトルに貼りつけたシュリンク前の容器を90°Cに温調した湯浴に3秒間漬け、ラベルがずれたり、剥離するか評価はなく、接着面が剥がれる。40重量より多くなると接着剤の凝集力がなくなり、同様にシュリンク適性がなくなる。本発明における合成オイルとしては、ゴムや熱可塑性エラストマー等の可塑剤として一般的に使用されるオイル、いわゆる石油精製等において生産されるプロセスオイルであり、パラフィン系プロセスオイル、ナフテン系プロセスオイル、芳香族系プロセスオイルに大別される。プロセスオイルは、芳香族環ナフテン環パラフィン鎖の混合物であり、一般に全炭素中の芳香族炭素が30重量以上のものを芳香族系、ナフテン環炭素が35~45重量のものをナフテン系、パラフィン鎖炭素が50重量以上のものをパラフィン系と分類している。パラフィン系原油を蒸留水素化改質溶剤抽出溶剤脱ロウなどを行うことによりパラフィン系オイル、芳香族系オイルなどに分離される。ナフテン系原油も蒸留溶剤抽出などを行うことによりナフテン系オイル、芳香族系オイルなどに分離される。本発明においては、手剥がし時の糊残り性の観点から、合成オイルは、好ましくは、ナフテン系オイル、パラフィン系オイルである。市販品としては、出光興産株からダイアナフレシア、ダイアナプロセスオイルなどの商品名で、また富士興産株からフッコールニューフレックス、フッコールフレックスなどの商品名で種々のグレードのものが市販されている。合成オイルは、本発明において、低温時の接着力を低下させないために用いられるものである。本発明における合成オイルは、第2のホットメルト粘着剤の合計100重量中、25重量以上40重量以下の割合で用いられることが好ましい。本発明における第2のホットメルト粘着剤は、軟化点が130°C以上165°C以下のポリプロピレンワックスを含むことが好ましい。本発明における軟化点が130°C以上165°C以下のポリプロピレンワックスは、ホットメルト粘着剤の降温時の粘度と昇温時の粘度の差を大きくする為に用いられる。軟化点が130°C未満のポリプロピレンワックスを用いた場合、シュリンク温度でのホットメルト粘着剤の接着力が低くなりシュリンク適性ラベルをPETボトルに貼りつけたシュリンク前の容器を90°Cに温調した湯浴に3秒間漬け、ラベルがずれたり、剥離するか評価はなく、軟化点が165°Cより高いポリプロピレンワックスを用いた場合、塗工時にホットメルト粘着剤がノズルから出なくなったり、擦れたりする。軟化点が130°C以上165°C以下のポリプロピレンワックスは、第2のホットメルト粘着剤の合計100重量中、15重量以上35重量以下である。15重量未満であるとシュリンク温度でのホットメルト粘着剤の接着力が低くなり、シュリンク適性ラベルをPETボトルに貼りつけたシュリンク前の容器を90°Cに温調した湯浴に3秒間漬け、ラベルがずれたり、剥離するか評価はなく、35重量より多い場合、塗工時にホットメルト粘着剤がノズルから出なくなったり、擦れたりする。ポリプロピレンの代表的な合成方法は、純度95以上のプロピレンガスを触媒チーグラーナッタ触媒、例えばトリエチレンアルミニュウムと三塩化チタン系を加えた溶剤n-ヘプタンなど中に、30~70°Cで吹き込むと重合反応が進行する。重合後、アルコールを加え触媒を溶かして除去すると、重合体は白色の粉末状の形で得られる。重合は常圧ないし8MPaの間で行われ、製品中のイソタクチック重合物の含有量は触媒の種類、濃度、トリエチルアルミニュウムと三塩化チタンとのモル比、反応温度、時間などによって異なる。ポリプロピレンワックスは、三井化学からハイワックスの商品名で、また三洋化成株よりビスコールの商品名で市販されている。ポリプロピレンワックスの軟化点の測定は、JISK-2207石油アスファルト6.4軟化点試験方法環球法に準拠して行った。上記の軟化点が130°C以上165°C以下のポリプロピレンワックス、熱可塑性エラストマー、粘着付与剤および合成オイルを混合して第2のホットメルト粘着剤を作製する。例えば、混合の順番は、先ず合成オイル及び熱可塑性エラストマーを投入して加熱溶解した後粘着付与剤を投入し完全に溶解した後、最後に残りの軟化点が130°C以上165°C以下のポリプロピレンワックスを投入してもよい。使用器具は加熱し、攪拌機はプロペラ式の攪拌翼を用いて回転数は200~500rpmが好ましい。第2のホットメルト粘着剤全体を100としたとき、各成分の配合比重量は、軟化点が130°C以上165°C以下のポリプロピレンワックス:熱可塑性エラストマー:粘着付与剤:合成オイル=15~35:10~20:25~40:25~40である。この範囲内だと凝集力を維持し、接着性が良好で、ロールシュリンクラベルを熱収縮させる時に剥がれることがない。本発明の容器に使用するホットメルト粘着剤が、ロールシュリンクラベルに使用できるメカニズムについて説明する。ホットメル粘着剤をロールシュリンクラベルに使用する場合、ホットメルト粘着剤の塗工時に、シュリンクラベルがホットメルト粘着剤及びヘッドの熱によりシュリンクしてしまう為、高温で塗工することは出来ない。ホットメルト粘着剤及びヘッドの温度を135°C以下にする必要があるヘッドは大気に接している為冷やされる為実際には110°C以下になっている。しかしながら、ホットメルト塗工機の高速700bpmでの塗工性を考慮すると降温時における110°Cでのホットメルト粘着剤の粘度が0.1Pas以上20Pas以下である必要がある。一方、製造されたロールシュリンクラベルを容器に装着する際のシュリンク適性を考慮すると、昇温時における130°Cでの粘度が100Pas以上必要である。一般的なホットメルト粘着剤は、高温になると粘度が低くなる為このようなホットメルト粘着剤を得ることは出来ない。本発明は、ポリプロピレンワックスを用いることにより降温時と昇温時の粘度カーブが、図1の1および2の様にヒステリシスカーブを描くことを見出した。この現象は、溶融した粘着剤が、降温時直ぐに結晶化しない為に、軟化点以下になっても固化しないことを示している。すなわち、ホットメルト塗工機ホットメルトタンクで溶融された第2のホットメルト粘着剤は、ホットメルト塗工機で塗工される時は降温である為、110°Cで塗工された場合に粘度が20Pas以下であるため、塗工適性は問題ない。一度、塗工されたホットメルト粘着剤は、80°C以下になると直ぐに固化する。得られたロールシュリンクラベルを容器の外周に巻き付けて、第1のホットメルト粘着剤からなる第1の粘着層によりラベルと容器とを接着し、さらに、第2のホットメルト粘着剤からなる第2の粘着層により、ラベル同士を固定する。次いで、シュリンク工程に入る。ラベルが巻きつけられた容器は、80°C~95°Cに加熱されたシュリンクトンネルを通りシュリンクラベルが収縮される為、検討を行った結果昇温時の130°Cでの、第2のホットメルト粘着剤の粘度が100Pas以上10,000Pas以下であることが重要であること判った。ここで、シュリンクトンネル温度は80~95°Cの設定温度であるが、昇温時の130°Cの粘度が重要な理由は、シュリンクトンネル内の温度センサーは95°Cであっても、実機シュリンクトンネルで検証したところ130°Cの粘度が重要であることが判った。ポリプロピレンワックスを用いた、本発明における第2のホットメルト粘着剤の昇温時の粘度カーブでは、130°Cで100Pas以上である為、シュリンクラベルが収縮しても、接着部が剥離したり、ずれたりすることはない。次に、ロールシュリンクラベル付き容器の製造方法について、より具体的に説明する。まず、第1のホットメルト粘着剤からなる第1の粘着層を基材フィルムの一端に形成し、第2のホットメルト粘着剤からなる第2の粘着層を他端に形成して、粘着層付きロールシュリンクラベルとする。各粘着層の形成方法は、粘着剤を直接塗工して粘着層としても、粘着層を転写して間接的に塗工してもよい。直接塗工する方法としては、スリット塗工、カーテンスプレー、スパイラルスプレー、ドットまたはビード方式による塗工が挙げられ、好ましくはスリット塗工である。接触塗布する場合は、スリット塗工を用いる場合は、塗工ヘッドの温度は90°C以上135°C以下が好ましい。上記の温度範囲内であれば、ロールシュリンクラベルのシュリンク温度より高いとしても、シュリンクラベルが熱せられる時間が少ないため、シュリンクすることなく塗工可能である。溶融タンク及びホースの温度は、120°C~150°Cが望ましい。これより低いとホットメルト粘着剤の粘度が高く塗工適性を損なうことがある。カーテンスプレー、スパイラルスプレー、ドットまたはビード方式では、ノズルから基材フィルムまでの距離があるので、各粘着剤が基材フィルムに到達するまでに冷える為、ロールシュリンクラベルが装着前にシュリンクするのを防ぐことが出来る。間接的に塗工する方法としては、ロールを用いた方法が挙げられる。ロールを用いた方法は、試験的には、例えば、ハンドアプリケータを用いてホットメルト粘着剤を離型紙に塗工した後、塗工物を必要な大きさに切り取り、基材フィルムに転写する方法などに相当する。この方法によると、塗工の際の粘着剤の温度によってロールシュリンクラベルが収縮するおそれがない。基材フィルムの一端に形成した第1の粘着層の幅は、仮止めの観点から、2mm以上が好ましく、より好ましくは5mm以上である。基材フィルムの他端に形成した第2の粘着層の幅は3mm以上であることが好ましく、より好ましくは10mm以上、更に好ましくは20mm以上である。第2の粘着層の幅が3mm以上であると、蒸気などでロールシュリンクラベルを加熱した時に粘着層の強度が不足することによりラベルが剥がれたり、ズレたりすることがない。なお、ここでいう粘着層の幅とは、粘着層の、ラベル巻きつけ方向における長さである。次に、粘着層付きロールシュリンクラベルを容器に巻き付けて、第1の粘着層によりラベルと容器とを固定し、第2の粘着層によりラベル同士を固定する。次に、容器に巻き付けたロールシュリンクラベルを、蒸気また温水などでシュリンクさせ、容器の周囲に固定させる。シュリンクの温度は、80~95°Cが好ましい。なお、ロールシュリンクラベルをシュリンクさせる時、容器とラベルを接着させる時に用いた第1のホットメルト粘着剤は、ボトルから部分的に剥がれて接着していても、容器の使用時または90°C1.5wtNaOH水溶液での剥離などには何等差し支えない。ひとたびシュリンクした後は、ラベルは、主としてフィルムの収縮応力によって容器上に固定されるからである。以下、本発明を実施例を挙げてさらに具体的に説明する。しかし、本発明は、以下の実施例に限定されるものではない。なお、例中、単に部とあるのは重量部を、とあるのは重量をそれぞれ表す。また、wtは重量の意である。第1及び第2のホットメルト粘着剤に使用された成分は、以下の通りである。第1のホットメルト粘着剤ラベルメルトBL-8603C東洋アドレ社株社製粘度:100°C10.0Pas110°C5.3Pas120°C3.2Pasアルカリ分散性:あり第2のホットメルト粘着剤試作方法熱可塑性エラストマークレイトンG1650クレイトンポリマー社製以下、G1650と略記する。スチレンーエチレンブチレンースチレンブロックポリマーSEBSジブロック量:0溶融粘度1:8PasクレイトンG1652クレイトンポリマー社製以下、G1652と略記する。スチレンーエチレンブチレンースチレンブロックポリマーSEBSジブロック量:0溶融粘度1;1.350Pasなお、溶融粘度1は、熱可塑性エラストマー濃度25重量トルエン溶液の25°Cでの溶融粘度である。溶融粘度の測定は、B型粘度計RB80L東機産業社製を用い、ローターNo.3を用いて適した回転数で行った。粘着付与剤ハリタックFハリマ化成社製水添ロジン酸価:175mgKOH/g軟化点:72°CYSポリスターT30ヤスハラケミカル社製以下、T30と略すテルペンフェノール樹脂軟化点:30°C合成オイルダイアナフレシアN-90出光興産社製以下、N90と略記す。パラフィン系プロセスオイル軟化点が130°C以上165°C以下のポリプロピレンワックスNP-030三井化学社製分子量5800軟化点153°CNP-055三井化学社製分子量7000軟化点148°CNP-505三井化学社製分子量19、000軟化点154°C<第2のホットメルト粘着剤の作製方法>製造例1攪拌機を備えたステンレスビーカーに、合成オイル:N90を30重量部、熱可塑性エラストマー:G1652を15重量部及び粘着付与剤:T30を5重量部を投入し、加熱して溶融した。加熱は内容物が130°C未満150°C超にならないように注意して行った。溶融後攪拌を行い、均一溶融溶液とした後、150°C未満の温度を保ちながら、かつ攪拌を続けながら、この溶融物に粘着付与剤:ハリタックFを35重量部徐々に加え、添加終了後、ポリプロピレンワックス:NP-030を15重量部添加して、溶融均一混合物とし、冷却して第2のホットメルト粘着剤組成物を得た。製造例2~7合成オイル、熱可塑性エラストマー、粘着付与剤、及びポリプロピレンワックスとして、下記表1に記載の成分を添加して、製造例1と同様にして、製造例2~7の第2のホットメルト粘着剤を作製した。得られた第2のホットメルト粘着剤について、プレート型レオメーターを用いて、粘度測定を行った。測定方法及び測定条件は下記の通りである。測定結果を表1に示す。測定装置:動的粘度粘弾性測定装置Rheosol-G3000株式会社ユービーエム社製測定モード:温度依存性チャック:パラレルプレート波形:正弦波パラレル直径:19.99mmキャップ:1mm降温粘度測定開始温度:180°C測定終了温度:30°C昇温温度測定開始温度:30°C測定終了温度:180°C降温速度:3°C/分昇温速度:3°C/分回転幅:2Hz,3deg<ロールシュリンクラベルの作製方法>上記の方法で作製した第1のホットメルト粘着剤及び第2のホットメルト粘着剤を離型紙に150°Cに加熱したハンドアプリケーターを用いて、第1のホットメルト粘着剤の塗工量は20~30g/m2、第2のホットメルト粘着剤の塗工量は80~120g/m2になるように塗工を行なった。塗工物を必要な大きさに切り取り、幅60mm×長さ250mmの以下に示す基材フィルムの一方の端部に上記方法で作製した第1のホットメルト粘着剤の塗工物を転写し第1の粘着層を設けた。同様の方法で相対するもう一方の端部に第2のホットメルト粘着剤の塗工物を転写し、2kgのロールで1往復させて第2の粘着層を設けてロールシュリンクラベルを作製した。<基材フィルム>使用した基材フィルムは、厚さ20μmのMD方向一軸延伸ポリエチレンテレフタレートフィルム東洋紡社製を使用した。実施例1~7<ラベル付き容器の作製方法>上記で作製したロールシュリンクラベルを、円周200mmの円筒状のPETボトルの胴部に巻いて作製した。その時、まず第1の粘着層はPETボトルと接着し、次いで、ロールシュリンクラベルを一周し、第2の粘着層はロールシュリンクラベルとの接着を行なう。第2の粘着層は、PETボトルと接着せず、ロールシュリンクラベルのみに接着させ、充分に指で接着面を押し付けて容器を作成した。作成した容器について、以下の試験を行い、結果を表1に示した。<リサイクル性試験>ラベル付き容器を約8×8mm角に粉砕して、ラベルが付いた状態のPETボトルのペレットとした。1,000ml丸型フラスコに、1.5wt水酸化ナトリウム水溶液360gと前記ペレット40gを入れて、250rpmで攪拌攪拌羽:プロペラした。15分後フィルターで濾過し、ペレットを目視観察し、ペレットにホットメルトが付着していなければ:○、ペレットにホットメルトが付着していたら:×とした。<シュリンク適性試験>上記方法で作製したラベル付き容器を90°Cに加熱した湯浴に3秒間入れロールシュリンクラベルをシュリンクさせて評価した。ロールシュリンクラベルが収縮して第1の粘着層または、第2の粘着層が剥離したり、2mmよりも大きくずれた場合は×とした。ずれの大きさが2mm以下であり、かつ、剥離しなかった場合の評価を○とした。<塗工適性>ノードソン社製メルターシリーズ3400を用いて、スリットコーター方式でシュリンクラベル東洋紡社製フィルム厚20μmに塗工速度20~150m/minの速度で第2の粘着剤を塗工した。塗工面が擦れたり、塗工出来なかった場合×、問題なかった場合○とした。メルターの温度設定:140°C、ホース設定温度:140°C、ヘッド設定温度:110°C。比較例1~4ラベル同士を固定するための粘着剤第2のホットメルト粘着剤を、表2記載の成分を配合して、製造例1と同様に作製して粘度を測定した比較製造例1~4。次に、実施例1と同様に、ラベル付き容器を作製して各試験を行った。試験結果を表2に示す。"